КОМПОЗИЦИЯ ЗАМЕДЛИТЕЛЯ ГОРЕНИЯ И ЛАТЕНТНОГО ОТВЕРДИТЕЛЯ, СПОСОБ ПОЛУЧЕНИЯ ОГНЕЗАЩИТНЫХ КОМПОЗИТОВ И ПЛИТ НА ОСНОВЕ ДРЕВЕСИНЫ И ЦЕЛЛЮЛОЗНОГО ВОЛОКНА, А ТАКЖЕ ОГНЕЗАЩИТНЫЕ ПЛИТЫ НА ОСНОВЕ ДРЕВЕСИНЫ И ЦЕЛЛЮЛОЗНОГО ВОЛОКНА

1. Композиция замедлителя горения и латентного отвердителя, содержащая смесь
гидрофосфата диаммония (DAP) и
дигидрофосфата моноаммония (MAP),
и при этом указанная смесь DAP и MAP (в массовом соотношении) варьируется от 95% DAP/5% MAP до 60% DAP/40% MAP, и
указанная композиция латентного отвердителя и замедлителя горения получена в виде твердой смеси или жидкой композиции, указанная жидкая композиция представляет собой водную композицию, содержащую жидкий водный раствор с концентрацией от 25% мас./мас. до 80% мас./мас. указанной смеси.
2. Композиция замедлителя горения и латентного отвердителя по п. 1, отличающаяся тем, что смесь DAP и MAP (в массовом соотношении) варьируется от 90% DAP/10% MAP до 70% DAP/30% MAP, или более предпочтительно от 85% DAP/15% MAP до 75% DAP/25% MAP.
2
7
3. Композиция замедлителя горения и латентного отвердителя по п. 1 или 2, отличающаяся тем, что она дополнительно содержит от 0,1 до 15% (по массе относительно общего содержания твердых веществ), предпочтительно 1,5-5% (относительно твердых веществ) одной или более органических кислот, выбранных из группы, состоящей из C - C органических кислот, таких как лимонная кислота, муравьиная кислота, уксусная кислота, яблочная кислота, винная кислота, щавелевая кислота, молочная кислота, масляная кислота, или сильных кислот, таких как хлористоводородная кислота, и/или их смесей.
4. Композиция замедлителя горения и латентного отвердителя по любому из пп. 1-3, отличающаяся тем, что она дополнительно содержит 10-90% (по массе относительно общего содержания твердых веществ) или предпочтительно 30-50% одного или более одноосновных или двухосновных фосфатов натрия и/или калия, или их смесей.
5. Композиция замедлителя горения и латентного отвердителя по любому из пп. 1-4, отличающаяся тем, что она дополнительно содержит от 0,1 до 10%, предпочтительно 2-6% (по массе относительно содержания твердых веществ) одной или более добавок, предпочтительно выбранных из бензоата натрия, бензоата калия, сорбата натрия, сорбата калия, салицилата натрия, салицилата калия и/или их смесей, а также красителя очаровательного красного, кармина и других красителей и/или их смесей.
6. Способ обеспечения огнезащитных и огнестойких свойств древесно-композитных плит, таких как древесноволокнистые плиты низкой, средней или высокой плотности или древесностружечные плиты, в ходе получения указанных плит, в котором древесные волокна или древесные частицы подают из хранилища в пресс, предпочтительно в горячий пресс по выдувной линии, и при этом в древесные волокна или в древесные частицы добавляют связующее вещество посредством смешивания связующего вещества с волокнами или частицами при введении под давлением, разбрызгивании или смешивании связующего вещества со смесью волокон или частиц в выдувной линии, в баке для смешивания смолы, расположенном в смесителе для смол, и затем прессуют полученную смесь в прессе с получением готовой древесно-композитной плиты, и при этом указанный способ дополнительно включает добавление огнезащитной композиции в древесные волокна или в древесные частицы посредством
a. введения под давлением жидкой водной композиции замедлителя горения и латентного отвердителя по любому из пп. 1-5 в выдувную линию, по которой древесные волокна или частицы древесины подают из хранилища в пресс, и при этом указанную жидкую водную огнезащитную композицию вводят в выдувную линию параллельно со связующим веществом, или
b. добавления твердой смеси композиции замедлителя горения и латентного отвердителя по любому из пп. 1-5 в древесные волокна или частицы древесины, параллельно со связующим веществом, на промежуточной стадии смешивания, предусмотренной между рафинером и стадиями формования и горячего прессования в процессе изготовления плиты.
7. Способ обеспечения огнезащитных и огнестойких свойств древесно-композитных плит по п. 6, отличающийся тем, что связующее вещество, используемое в плите, представляет собой термореактивное смолистое связующее вещество, которое отверждается под действием кислотного катализатора, и при этом указанная термореактивная смола предпочтительно содержит формальдегидное поперечно-сшитое смолистое связующее вещество, такое как карбамидоформальдегидная (UF), меламиноформальдегидная (MF), меламино-карбамидоформальдегидная (MUF), меламино-карбамидно-фенолоформальдегидная (MUPF) смола или их смеси, и при этом указанную смесь смолы и древесных волокон или частиц древесины отверждают в горячем прессе.
8. Способ обеспечения огнезащитных и огнестойких свойств древесно-композитных плит по п. 6 или 7, отличающийся тем, что кислотный катализатор обеспечен указанной огнезащитной композицией.
3
3
3
3
9. Способ обеспечения огнезащитных и огнестойких свойств древесно-композитных плит по любому из пп. 6-8, отличающийся тем, что указанную композицию замедлителя горения и латентного отвердителя добавляют к древесным волокнам или частицам в количестве, соответствующем от 15 кг на м готового продукта до 100 кг/м, предпочтительно от 25 кг/м до 75 кг/м.
10. Способ обеспечения огнезащитных и огнестойких свойств PB, плит OSB в ходе получения указанных плит, в котором древесные частицы или стружки подают из хранилища в пресс, предпочтительно в горячий пресс через камеру смешивания или объединения со смолой, которая может представлять собой секцию смешивания со смолой на конце ротационной сушилки, и при этом связующее вещество добавляют в древесные частицы посредством смешивания связующего вещества с частицами или стружками при введении под давлением связующего вещества и последующего прессования полученной смеси в прессе с получением готовой древесно-композитной плиты, и при этом указанный способ дополнительно включает добавление огнезащитной композиции в древесные волокна или частицы древесины посредством
a. введения под давлением жидкой водной композиции замедлителя горения и латентного отвердителя по любому из пп. 1-5 в смеситель для смолы или в секцию смешивания смолы, расположенную в сушилке, по которой древесные волокна или частицы древесины подают из хранилища в пресс, и при этом указанную жидкую водную композицию замедлителя горения и латентного отвердителя добавляют параллельно со связующим веществом, или
b. добавления твердой смеси композиции замедлителя горения и латентного отвердителя по любому из пп. 1-5 в древесные волокна или частицы древесины на промежуточной стадии смешивания, предусмотренной между рафинером и стадиями формования и горячего прессования в процессе изготовления плиты.
11. Способ обеспечения огнезащитных или огнестойких свойств плит, полученных с применением органического материала/материалов, волокон или частиц, таких как древесные волокна, частицы древесины, древесная стружка, частицы растений, или таких материалов, как зерна, лузга, солома, скорлупа орехов или бобов, или их смеси, или толстой фанеры, содержащей один или более слоев текстильных материалов или текстильных волокон, или смолистых плит, содержащих смолистую матрицу с диспергированными волокнами и/или частицами древесных волокон, древесной щепы, древесных стружек, один или более слоев текстильных материалов, текстильных волокон, растительных частиц, таких как семена, лузга, скорлупа орехов или бобов, и/или их смеси, при этом огнезащитную или огнестойкую композицию вводят в органический материал в процессе получения плит, в котором органический материал подают из хранилища на станцию формования плиты, такую как пресс, или предпочтительно горячий пресс через камеру смешивания или объединения со смолой, которая может представлять собой секцию смешивания смолы на конце ротационной сушилки, и при этом связующее вещество или смолу, образующую матрицу, добавляют в органический материал посредством смешивания связующего вещества или смолы с органическим материалом при введении под давлением связующего вещества или смолы и последующим формованием полученной смеси в плиты, например, в прессе, с получением готовой композитной плиты, содержащей органический материал, и при этом указанный способ дополнительно включает добавление огнезащитной композиции в органический материал посредством
a. введения под давлением жидкой водной композиции замедлителя горения и латентного отвердителя по любому из пп. 1-5 в органический материал, и при этом указанную жидкую водную композицию замедлителя горения и латентного отвердителя добавляют до и/или параллельно со связующим веществом или со смолой, образующей матрицу,
b. добавления твердой смеси композиции замедлителя горения и латентного отвердителя по любому из пп. 1-5 в органический материал на промежуточной стадии смешивания, предусмотренной между хранилищем или рафинером и стадиями формования плиты в линии производства плиты, или
c. введения под давлением жидкой водной композиции замедлителя горения и латентного отвердителя по любому из пп. 1-5 в один или более слоев текстильных материалов во время транспортировки из хранилища на станцию формования плиты, и при этом указанную жидкую водную композицию замедлителя горения и латентного отвердителя добавляют до и/или параллельно со связующим веществом или со смолой, образующей матрицу.
12. Огнезащитные древесно-композитные плиты, получаемые способом по любому из пп. 6-9 или 10-11, причем указанные древесно-композитные плиты представляют собой волокнистые плиты, такие как древесноволокнистые плиты низкой плотности (LDF), древесноволокнистые плиты средней плотности (MDF), древесноволокнистые плиты высокой плотности (HDF), древесностружечные плиты (PB), ориентированно-стружечные плиты (OSB), и/или содержат растительные частицы или растительный материал, такой как семена, лузга, скорлупа орехов или бобов, или их смеси, или толстую фанеру, содержащую один или более слоев текстильных материалов или текстильных волокон, или смолистые плиты, содержащие смолистую матрицу с диспергированными волокнами и/или частицами древесных волокон, древесной щепы, древесных стружек, один или более слоев текстильных материалов, текстильных волокон, растительных частиц, таких как семена, лузга, скорлупа орехов или бобов, и/или их смеси.